(57)【要約】【課題】微小井戸の開口部を覆う脂質二分子膜に秩序液体相を形成可能な脂質二分子膜基板、及びその製造方法を提供する。【解決手段】基板に微小井戸が形成され、該微小井戸の開口部が脂質二分子膜によって覆われている脂質二分子膜基板において、前記脂質二分子膜が、秩序液体相及び無秩序液体相の２つの相状態を有し、前記微小井戸の内部を満たして前記脂質二分子膜に接している第一溶液と、前記微小井戸の外部で前記脂質二分子膜に接し、該脂質二分子膜を覆っている第二溶液と、を備え、前記脂質二分子膜は、前記開口部において前記微小井戸の外部に向かって膨らんでいることを特徴とする脂質二分子膜基板。【選択図】なし【特許請求の範囲】
【請求項１】
基板に微小井戸が形成され、該微小井戸の開口部が脂質二分子膜によって覆われている脂質二分子膜基板において、
前記脂質二分子膜が、秩序液体相及び無秩序液体相の２つの相状態を有し、
前記微小井戸の内部を満たして前記脂質二分子膜に接している第一溶液と、
前記微小井戸の外部で前記脂質二分子膜に接し、該脂質二分子膜を覆っている第二溶液と、を備え、
前記脂質二分子膜は、前記開口部において前記微小井戸の外部に向かって膨らんでいることを特徴とする脂質二分子膜基板。
【請求項２】
基板に微小井戸が形成され、該微小井戸の開口部が脂質二分子膜によって覆われている脂質二分子膜基板において、
前記脂質二分子膜が、秩序液体相及び無秩序液体相の２つの相状態を有し、
前記微小井戸の内部を満たして前記脂質二分子膜に接している第一溶液と、
前記微小井戸の外部で前記脂質二分子膜に接し、該脂質二分子膜を覆っている第二溶液と、を備え、
前記脂質二分子膜は、前記開口部において前記微小井戸の内部に向かって凹んでいることを特徴とする脂質二分子膜基板。
【請求項３】
前記微小井戸の前記開口部の周縁において、前記開口部を狭める方向に延びるオーバーハング部が配置されていることを特徴とする請求項１又は２に記載の脂質二分子膜基板。
【請求項４】
前記微小井戸の内部に電極が配置されていることを特徴とする請求項１〜３の何れか一項に記載の脂質二分子膜基板。
【請求項５】
前記第一溶液中に蛍光分子が含まれていることを特徴とする請求項１〜４の何れか一項に記載の脂質二分子膜基板。
【請求項６】
前記脂質二分子膜が正電荷を有することを特徴とする請求項１〜５の何れか一項に記載の脂質二分子膜基板。
【請求項７】
微小井戸が形成された基板の表面に第一溶液を滴下し、前記第一溶液を前記微小井戸の内部に充填し、且つ前記基板の表面を前記第一溶液で覆う工程と、
前記基板の表面を覆う前記第一溶液に巨大脂質膜ベシクルを添加し、前記基板の表面で前記巨大脂質膜ベシクルを展開させることにより、前記微小井戸の開口部を脂質二分子膜で覆う工程と、
前記微小井戸の外部にある前記第一溶液を、該第一溶液の浸透圧よりも低い浸透圧を有する第二溶液に変えることにより、前記脂質二分子膜で隔てられた前記微小井戸の内部と外部との間に浸透圧差を生じさせ、前記微小井戸の開口部において、前記微小井戸の外部に向かって前記脂質二分子膜を膨らませ、前記開口部を覆う前記脂質二分子膜における秩序液体相及び／又は無秩序液体相の相状態を制御する工程と、
を有する脂質二分子膜基板の製造方法。
【請求項８】
微小井戸が形成された基板の表面に第一溶液を滴下し、前記微小井戸の内部に前記第一溶液を充填し、且つ前記基板の表面を前記第一溶液で覆う工程と、
前記基板の表面を覆う前記第一溶液に巨大脂質膜ベシクルを添加し、前記基板の表面で前記巨大脂質膜ベシクルを展開させることにより、前記微小井戸の開口部を脂質二分子膜で覆う工程と、
前記微小井戸の外部にある前記第一溶液を、該第一溶液の浸透圧よりも高い浸透圧を有する第二溶液に変えることにより、前記脂質二分子膜で隔てられた前記微小井戸の内部と外部との間に浸透圧差を生じさせ、前記微小井戸の開口部において、前記微小井戸の内部に向かって前記脂質二分子膜を凹ませ、前記開口部を覆う前記脂質二分子膜における秩序液体相及び／又は無秩序液体相の相状態を制御する工程と、
を有する脂質二分子膜基板の製造方法。
【発明の詳細な説明】
【技術分野】
【０００１】
本発明は、脂質二分子膜基板、及びその製造方法に関する。
【背景技術】
【０００２】
コンピュータや携帯電話などの半導体産業に不可欠の技術となっているナノテクノロジーの加工レベルは、ナノメートルオーダーまで到達している。この微細加工技術と、ＤＮＡやタンパク質などの生体分子を扱うバイオテクノロジーとを融合させた、いわゆるナノバイオテクノロジーの動きが急速に展開しつつあり、基礎研究分野だけではなく、医療、創薬等、様々な方面への応用が期待されている。
【０００３】
近年では、ポストゲノムの流れから、膜タンパク質も脚光を浴びている。細胞膜中に存在する膜タンパク質は、様々な病気の発生や薬剤応答・免疫反応などの生理的機能に大きく関連した生体分子であり、現在では市販医薬品の約６０％以上が膜タンパク質をターゲットとしていることが知られている。しかしながら、膜タンパク質は多種多様であり、しかも取り扱いが難しいため、機能解析には膨大な時間と費用がかかるという問題がある。
そのため、膜タンパク質を半導体基板上にアレイ化した超小型のバイオチップが実現できれば、多くの膜タンパク質の機能を同時かつ高速に解析することが可能となるため、新薬開発に要する時間の短縮や費用の低減など多くの効果が期待される。
【０００４】
膜タンパク質を基板上で解析する方法としては、細胞そのものを基板上に配列し、パッチクランプ法により機能計測する方法がある。しかしながら、通常細胞膜上には目的とする膜タンパク質以外の膜タンパク質も複数存在しており、ある薬剤で刺激して得られた応答が目的の膜タンパク質によるものなのか否かが不明瞭であるという問題があった。そのため、精製した膜タンパク質を用いたインビトロ（in vitro）での測定系の必要性が高まってきている。
【０００５】
インビトロの測定系で代表的な膜タンパク質を配置する方法として、黒膜に膜タンパク質を融合させる方法が知られている（例えば、非特許文献１参照）。黒膜は脂質分子をｎ−デカンなどの有機溶媒に溶解し、水溶液中で脂質溶液を基板上に設けられた小孔に塗りつけることにより形成される。しかしながら、形成された黒膜における残留有機溶媒や不均一性が、膜タンパク質の生理活性に影響を与える可能性が指摘されている。
【０００６】
上記の問題を改善するために、人工的に作製した微小井戸（マイクロウェル）を有し、該微小井戸の開口部にオーバーハング形状を有した基板を用い、その上部に巨大脂質膜ベシクルを展開させることにより、膜タンパク質を含む人工脂質二分子膜を再構成した基板が提案されている（非特許文献２）。このように作製した脂質二分子膜基板は、巨大脂質膜ベシクルを用いているために有機溶剤を含まず、再構成した膜タンパク質が活性を持つことも光学的手法（蛍光観察）によって確認することができる。
【先行技術文献】
【非特許文献】
【０００７】
【非特許文献１】「最新パッチクランプ実験技術法」岡田泰伸 編 (2011年、吉岡書店）, p153-181
【非特許文献２】K. Sumitomo et al. 著、Biosensors and Bioelectronics誌、第31巻、445-450頁（2012年）
【非特許文献３】Kai Simons，Elina Ikonen著，nature誌，第387巻，569-572頁（1997年）
【発明の概要】
【発明が解決しようとする課題】
【０００８】
上述のように、膜タンパク質を含む人工脂質二分子膜を再構成した基板を用いて、膜タンパク質の機能を光学的手法により計測可能となったものの、この人工脂質二分子膜は無秩序液体相のみで構成されている。一方、実際の細胞膜内では、不飽和脂質や飽和脂質、コレステロール等が混在し、飽和脂質とコレステロールが凝集した秩序液体相状態のドメイン構造を形成するという、いわゆるラフトモデルが提唱されている（非特許文献３）。無秩序液体相は脂質分子の炭化水素鎖の配向が乱れており、脂質分子の流動性が非常に高い相である。一方、秩序液体相は脂質分子の炭化水素鎖の配向は揃っており、コレステロールの影響により流動性が発現する相である。ドメイン構造内で機能するタンパク質の存在も示唆されており、タンパク質計測部分である微小井戸の開口部を覆う脂質二分子膜に無秩序および秩序液体相が混合したドメイン構造を作製することは、インビトロ実験系において、より実際の生体環境に近いプラットフォームを構築できることが期待される。しかし従来の技術では、ドメイン構造を形成している三成分系（不飽和脂質、飽和脂質、及びコレステロール）を有する巨大ベシクルを、人工的に作製したオーバーハング形状を有した脂質二分子膜基板上で展開すると、秩序液体相を構成する飽和脂質やコレステロールは微小井戸の開口部から周辺部に排除され、微小井戸の開口部には不飽和脂質を主とした無秩序液体相の人工脂質二分子膜が局在するという結果が得られている。そのため、微小井戸の開口部を覆う脂質二分子膜に、秩序液体相のドメイン構造を形成し安定して維持することは困難であった。
【０００９】
本発明は、上記事情を鑑みてなされたものであり、微小井戸の開口部を覆う脂質二分子膜に秩序液体相を形成可能な脂質二分子膜基板、及びその製造方法の提供を課題とするものである。
【課題を解決するための手段】
【００１０】
［１］  基板に微小井戸が形成され、該微小井戸の開口部が脂質二分子膜によって覆われている脂質二分子膜基板において、前記脂質二分子膜が、秩序液体相及び無秩序液体相の２つの相状態を有し、前記微小井戸の内部を満たして前記脂質二分子膜に接している第一溶液と、前記微小井戸の外部で前記脂質二分子膜に接し、該脂質二分子膜を覆っている第二溶液と、を備え、前記脂質二分子膜は、前記開口部において前記微小井戸の外部に向かって膨らんでいることを特徴とする脂質二分子膜基板。
［２］  基板に微小井戸が形成され、該微小井戸の開口部が脂質二分子膜によって覆われている脂質二分子膜基板において、前記脂質二分子膜が、秩序液体相及び無秩序液体相の２つの相状態を有し、前記微小井戸の内部を満たして前記脂質二分子膜に接している第一溶液と、前記微小井戸の外部で前記脂質二分子膜に接し、該脂質二分子膜を覆っている第二溶液と、を備え、前記脂質二分子膜は、前記開口部において前記微小井戸の内部に向かって凹んでいることを特徴とする脂質二分子膜基板。
［３］  前記微小井戸の前記開口部の周縁において、前記開口部を狭める方向に延びるオーバーハング部が配置されていることを特徴とする［１］又は［２］に記載の脂質二分子膜基板。
［４］  前記微小井戸の内部に電極が配置されていることを特徴とする［１］〜［３］の何れか一項に記載の脂質二分子膜基板。
［５］  前記第一溶液中に蛍光分子が含まれていることを特徴とする［１］〜［４］の何れか一項に記載の脂質二分子膜基板。
［６］  前記脂質二分子膜が正電荷を有することを特徴とする［１］〜［５］の何れか一項に記載の脂質二分子膜基板。
［７］  微小井戸が形成された基板の表面に第一溶液を滴下し、前記第一溶液を前記微小井戸の内部に充填し、且つ前記基板の表面を前記第一溶液で覆う工程と、前記基板の表面を覆う前記第一溶液に巨大脂質膜ベシクルを添加し、前記基板の表面で前記巨大脂質膜ベシクルを展開させることにより、前記微小井戸の開口部を脂質二分子膜で覆う工程と、前記微小井戸の外部にある前記第一溶液を、該第一溶液の浸透圧よりも低い浸透圧を有する第二溶液に変えることにより、前記脂質二分子膜で隔てられた前記微小井戸の内部と外部との間に浸透圧差を生じさせ、前記微小井戸の開口部において、前記微小井戸の外部に向かって前記脂質二分子膜を膨らませ、前記開口部を覆う前記脂質二分子膜における秩序液体相及び／又は無秩序液体相の相状態を制御する工程と、を有する脂質二分子膜基板の製造方法。
［８］  微小井戸が形成された基板の表面に第一溶液を滴下し、前記第一溶液を前記微小井戸の内部に充填し、且つ前記基板の表面を前記第一溶液で覆う工程と、前記基板の表面を覆う前記第一溶液に巨大脂質膜ベシクルを添加し、前記基板の表面で前記巨大脂質膜ベシクルを展開させることにより、前記微小井戸の開口部を脂質二分子膜で覆う工程と、前記微小井戸の外部にある前記第一溶液を、該第一溶液の浸透圧よりも高い浸透圧を有する第二溶液に変えることにより、前記脂質二分子膜で隔てられた前記微小井戸の内部と外部との間に浸透圧差を生じさせ、前記微小井戸の開口部において、前記微小井戸の内部に向かって前記脂質二分子膜を凹ませ、前記開口部を覆う前記脂質二分子膜における秩序液体相及び／又は無秩序液体相の相状態を制御する工程と、を有する脂質二分子膜基板の製造方法。
【発明の効果】
【００１１】
本発明によれば、微小井戸の開口部を覆う脂質二分子膜に秩序液体相を形成可能な脂質二分子膜基板、及びその製造方法を提供できる。
【図面の簡単な説明】
【００１２】
【図１】本発明にかかる脂質二分子膜基板の第一実施形態の模式的な断面図である。
【図２】本発明にかかる脂質二分子膜基板の第二実施形態の模式的な断面図である。
【図３】実施例１で作製した巨大脂質膜ベシクルの蛍光観察像である。
【図４】実施例１で作製した、第二溶液への置換前の脂質二分子膜基板の上面の蛍光観察像である。
【図５】実施例１で作製した、第二溶液への置換前の脂質二分子膜基板の模式的な断面図である。
【図６】実施例１で作製した、第二溶液への置換後の脂質二分子膜基板の上面の蛍光観察像である。
【発明を実施するための形態】
【００１３】
以下、好適な実施の形態に基づき、図面を参照して本発明を説明するが、本発明はかかる実施形態に限定されない。
＜脂質二分子膜基板＞
［第一実施形態］
図１に示すように、本発明の脂質二分子膜基板１Ａは、基板１０に微小井戸２０が形成され、該微小井戸２０の開口部２１が脂質二分子膜３０によって覆われているものである。
【００１４】
脂質二分子膜３０には秩序液体相３０ａと無秩序液体相３０ｂの二つの相状態が存在している。一実施形態として、脂質二分子膜３０は飽和脂質、不飽和脂質、及びコレステロールの三成分系を含んでよい。
秩序液体相３０ａはコレステロールと飽和脂質分子を含み、無秩序液体相３０ｂよりも飽和脂質分子を多く含む。秩序液体相３０ａに含有される脂質分子１００モル％に対する飽和脂質分子の割合は、例えば、５０〜１００モル％であってよく、８０〜１００モル％であってよく、９０〜１００モル％であってよい。飽和脂質分子としては、ジパルミトイルホスファチジルコリン（ＤＰＰＣ）やスフィンゴミエリンなどを例示できる。
無秩序液体相３０ｂは不飽和脂質分子を含み、秩序液体相３０ａよりも不飽和脂質分子を多く含む。無秩序液体相３０ｂに含有される脂質分子１００モル％に対する不飽和脂質分子の割合は、例えば、５０〜１００モル％であってよく、８０〜１００モル％であってよく、９０〜１００モル％であってよい。不飽和脂質分子としては、ジオレオイルホスファチジルコリン（ＤＯＰＣ）などを例示できる。
脂質二分子膜にドメイン状に存在する秩序液体相はラフト様構造とよばれ、ラフト様構造の直径は１０〜１０００ｎｍであってもよく、２０〜２００ｎｍであってもよく、３０〜１５０ｎｍであってもよく、５０〜１００ｎｍであってもよい。ラフト様構造が真円でない場合の前記直径は、ラフト様構造を面積基準で真円に換算した場合の直径とする。
【００１５】
微小井戸２０の内部には第一溶液２２が充填され、満たされている。微小井戸２０の外部には、脂質二分子膜３０に接し、この脂質二分子膜３０を覆う第二溶液２４が配置されている。第一溶液２２と第二溶液２４は脂質二分子膜３０を間に挟んで対向するように配置されている。各溶液中の溶質は脂質二分子膜３０を透過し難く、各溶液を構成する溶媒は脂質二分子膜３０を透過可能とされている。
はじめ、第一溶液２２の溶質濃度は第二溶液２４の溶質濃度よりも高くなっているので、第一溶液２２の浸透圧は第二溶液２４の浸透圧よりも高くなっている。これにより、脂質二分子膜３０を隔てて、微小井戸２０の内外で（第一溶液２２と第二溶液２４との間で）浸透圧差が生じている。この結果、脂質二分子膜３０を隔てて、微小井戸２０の内外で浸透圧差が生じており、脂質二分子膜３０は、開口部２１において微小井戸２０の外部に向かって膨らむ。
【００１６】
脂質二分子膜３０は、開口部２１を覆う領域において、開口部２１の周縁から中心に向かって徐々に膨らんだ凸部３４をなしている。これにより、微小井戸の開口部の周辺に排除されていた秩序液体相の脂質二分子膜（飽和脂質及びコレステロール）を微小井戸の開口部へ移動させる効果が生じ、微小井戸の開口部を覆う脂質二分子膜に秩序液体相が形成される。
【００１７】
また、凸部３４を構成する脂質二分子膜には浸透圧による応力（テンション）が負荷されており、凸部３４の膜面を構成する脂質二分子の物理的な状態（例えば、膜面の単位面積当たりの脂質分子の数（濃度））は、平坦な膜面を構成する場合と比べて変化している。特に、凸部３４の中でも開口部２１の周縁を覆う部位３３の膜面の変化は顕著である。これらの変化した状態にある凸部３４の膜面にリポソームが接触すると、平坦な膜面に接触した場合と比べて、リポソームが凸部３４の膜面に容易に融合する。したがって、第二溶液２４にリポソームを添加した場合、沈降したリポソームは、凸部３４、すなわち開口部２１の直上又は近傍の脂質二分子膜３０に対して、他の平坦な領域よりも、優先的に融合される。
【００１８】
上記の効果がより一層得られることから、凸部３４の頂部の膜面は、開口部２１の周縁から１００ｎｍ以上の高さに膨らんでいることが好ましい。
凸部３４の頂部の膜面の高さ位置を測定する方法としては、例えば、波長５００〜６００ｎｍ程度のレーザーを膜面に照射した際に観察される干渉縞の周期性から見積もることができる。
【００１９】
本発明において、微小井戸２０の開口部２１の形状は特に限定されない。開口部２１を上方から見た場合の形状としては、例えば、円形、楕円形、三角形、矩形、多角形等の形状が挙げられる。このうち、脂質二分子膜３０をより安定に支持する観点から、円形又は矩形であることが好ましい。また、基板１０の厚さ方向で微小井戸２０の断面を見た場合、開口部２１の形状は、図１に示すようなオーバーハング形状（ひさし状）であることが好ましい。ここで、オーバーハング形状である開口部２１の周縁をオーバーハング部１１ａと呼ぶ。オーバーハング部１１ａは、基板１０の表面１０ａに設けられた薄膜層１１が、微小井戸２０の開口部２１を狭める方向に延設されている。オーバーハング部１１ａが設けられていることにより、開口部２１を覆う脂質二分子膜３０が安定に維持される。
【００２０】
微小井戸２０の開口部２１の直径、又は開口部２１を構成する多角形の一辺は、１００ｎｍ〜１０μｍとすることが好ましい。
上記範囲の下限値以上とすることにより、開口部２１を覆う脂質二分子膜３０に１個以上の膜タンパク質を配置することができる。上記範囲の上限値以下とすることにより、浸透圧差によって脂質二分子膜３０に充分な応力（テンション）を負荷し、大きく変形した凹部３２が得られる。
微小井戸２０の深さは、凹部３２を構成する脂質二分子膜３０が微小井戸２０の底面に接触しない深さであれば特に限定されず、開口部２１の直径に応じて適宜設計すればよく、例えば０．１μｍ〜１０μｍの深さが挙げられる。
【００２１】
基板（基板本体）１０の材料は特に制限されず、例えば、シリコン、シリコン酸化物、シリコン窒化物、石英、ガラス、プラスチックなどが挙げられる。ｐＨ３〜１０の水溶液中において表面が負に荷電する基板材料であることが好ましい。
基板１０の厚みや形状は用途に応じて適宜調整される。基板１０に設けられた微小井戸２０の数は特に限定されず、１個でもよく、２個以上でもよく、例えば１〜１００００個とすることができる。
【００２２】
基板１０の表面１０ａに微小井戸２０を形成する方法としては、公知方法が適用可能であり、例えば、フォトリソグラフィ法、電子ビームリソグラフィ法、ドライエッチング法等の微細加工技術を適用することができる。
【００２３】
オーバーハング部１１ａを形成する薄膜層１１の材料としては、公知材料が適用され、基板１０の材料と同じであってもよいが、オーバーハング部１１ａを形成する際のエッチングが容易になる観点から、基板１０の材料と異なるものが好ましい。薄膜層１１の材料として、シリコン酸化物やシリコン窒化物を用いた場合、基板１０の表面を構成する薄膜層１１は中性溶液においては負の表面電荷を有する。
薄膜層１１の厚さは、例えば、５０ｎｍ〜５００ｎｍであることが好ましい。
【００２４】
脂質二分子膜３０の脂質分子の種類は、脂質二分子膜（脂質二重膜）を形成できるものであれば特に制限されず、例えば、ホスファチジルコリン（ＰＣ）、ホスファチジルエタノールアミン（ＰＥ）、ホスファチジルセリン（ＰＳ）、ホスファチジルイノシトール（ＰＩ）、ホスファチジルイノシトールホスフェイト（ＰＩＰ）、ホスファチジン酸（ＰＡ）、ホスファチジルグリセロール（ＰＧ）、スフィンゴ脂質などの中性又はアニオン性の脂質分子や；１，２−ジオレイル−３−トリメチルアンモニウムプロパン、トリメチルアンモニウムプロパン（ＴＡＰ）、エチルホスホコリン（ＥＰＣ）などのカチオン性の脂質分子等が挙げられる。これらの脂質分子は、１種類のみを用いてもよく、２種類以上を併用してもよい。
【００２５】
脂質二分子膜３０の形成方法としては、例えば、巨大脂質膜ベシクルを基板上で展開する方法が挙げられる。ここで「脂質膜ベシクル」とは、脂質二分子膜がベシクル（小胞）を形成してなるものであり、「巨大」の意味は、脂質膜ベシクルが基板上に展開されて平面上の脂質二分子膜となる際に、当該基板上に予め配置された単数又は複数の微小井戸２０の開口部２１を充分に覆うことができる大きさであることを意味する。巨大脂質膜ベシクルの直径（長径）は、基板上における展開が容易である観点から、例えば１〜１０μｍ以上であることが好ましい。巨大脂質膜ベシクルの直径は、一般的な光学的観察手法により測定される。
【００２６】
巨大脂質膜ベシクルを形成する代表的な手法としては、静置水和法やエレクトロスウェリング法（電界形成法）が例示できる。巨大脂質膜ベシクルを作製しやすく、反応時間や反応プロセスが簡易であるという観点から、電界形成法を採用することが好ましい。電界形成法は、酸化インジウムスズ（ＩＴＯ）などの電極上に、リン脂質を薄膜化した後、交流電場をかけて水溶液中に巨大脂質膜ベシクルを形成する手法である。
サイズの揃ったベシクルを得るためには、ＩＴＯ基板上に厚さ数十ｎｍ〜数μｍの均一なリン脂質分子の膜を形成することが好ましく、また、交流電場は数百ｍＶ〜２Ｖ程度の印加条件が好ましい。
【００２７】
微小井戸２０の内部に充填されている第一溶液２２の組成、及び微小井戸２０の外部において脂質二分子膜３０を覆う第二溶液２４の組成は、脂質二分子膜３０を崩壊させる組成でなければ特に限定されず、脂質二分子膜基板１Ａの使用目的や脂質二分子膜３０に導入する膜タンパク質の種類に応じて、それぞれ独立に適宜決定される。ただし、脂質二分子膜３０を隔てた微小井戸の内外で浸透圧差を生じさせるために、第一溶液２２の浸透圧は第二溶液２４の浸透圧よりも高くされる。
【００２８】
脂質二分子膜３０を安定に保つ観点から、第一溶液２２及び第二溶液２４は、それぞれ独立に水を主成分とする水溶液であることが好ましい。
【００２９】
微小井戸２０の内外で生じさせる浸透圧差の調整が容易になる観点から、第一溶液２２の溶質と第二溶液２４の溶質の種類は同じであることが好ましい。好適な溶質としては、各溶液のｐＨを調整するためのｐＨ緩衝剤（例えば、ＨＥＰＥＳ、ＭＯＰＳ、ＴＲＩＳ、リン酸塩等）；塩類（例えば、ＮａＣｌ、ＫＣｌ、ＣａＣｌ２、ＭｇＣｌ２、生理的塩類等）；糖類（グルコース、スクロース等）；アルコール類（例えば、グリセロール、キシリトール等）；グリコール類等（例えば、エチレングリコール、プロピレングリコール、ポリエチレングリコール等）を例示できる。これらの溶質の脂質膜透過速度は非常に小さいため、浸透圧差の調製がより一層容易である。
【００３０】
本明細書において、溶質が電解質であり、溶液中でイオンになる場合、「溶質」の用語は各イオン（イオンと対イオン）を個別に指すものとする。例えば、非電解質のグルコース１００ｍＭを水に溶解した場合、当該水溶液中の溶質濃度は１００ｍＭであるが、塩化ナトリウム５０ｍＭを水に溶解した場合、ＮａイオンとＣｌイオンとがそれぞれ５０ｍＭ存在するので、当該塩化ナトリウム水溶液中の溶質濃度は５０＋５０＝１００ｍＭである。同様に３３ｍＭのＣａＣｌ２を水に溶解した水溶液中の溶質濃度は１００ｍＭ（＝Ｃａイオン３３ｍＭ＋塩化物イオン６６ｍＭ）である。したがって、本明細書において浸透圧に関する溶質濃度は、いわゆる活量である。
【００３１】
第一溶液２２の溶質の濃度としては、例えば、５ｍＭ〜２Ｍが好ましく、５０ｍＭ〜１Ｍがより好ましく、１００ｍＭ〜０．４Ｍがさらに好ましい。
上記範囲の濃度であると、生理的条件（細胞や血液）に比較的近い状態を維持できるので、膜タンパク質の導入に適した環境となる。
第二溶液２４の溶質の濃度としては、例えば、１ｍＭ〜１Ｍが好ましく、１０ｍＭ〜０．５Ｍがより好ましく、５０ｍＭ〜０．３Ｍがさらに好ましい。
上記範囲の濃度であると、生理的条件（細胞や血液）に比較的近い状態を維持できるので膜タンパク質の導入に適した環境となる。
【００３２】
第一溶液２２と第二溶液２４に含まれる全溶質の濃度差は、例えば、５ｍＭ〜４００ｍＭが好ましく、１０ｍＭ〜３００ｍＭがより好ましく、５０ｍＭ〜２００ｍＭがさらに好ましい。
上記範囲の濃度差であると、生理的条件（細胞や血液）に比較的近い状態を維持し、脂質二分子膜３０の破れを抑制するとともに、脂質二分子膜３０を変形させて凸部３４が形成されるために充分な浸透圧差が得られる。
【００３３】
第一溶液２２の第二溶液２４に対する溶質の濃度比（第一溶液／第二溶液）は、例えば、１．０５〜１００倍が好ましく、１．１〜５０倍がより好ましく、１．５〜２０倍がさらに好ましい。
上記範囲の濃度比であると、生理的条件（細胞や血液）に比較的近い状態を維持し、脂質二分子膜３０の破れを抑制するとともに、脂質二分子膜３０を変形させて凸部３４が形成されるために充分な浸透圧差が得られる。
【００３４】
［第二実施形態］
図２に、本発明の第二実施形態の脂質二分子膜基板１Ｂを示す。第一実施形態の脂質二分子膜基板１Ａと同じ構成には同じ符号を付している。
基板１０の表面に微小井戸２０が形成され、該微小井戸の開口部２１が脂質二分子膜３０によって覆われており、脂質二分子膜３０は、秩序液体相３０ａ及び無秩序液体相３０ｂの２つの相状態を有し、微小井戸２０の内部には第一溶液２２が充填され、微小井戸の外部において脂質二分子膜３０を覆う第二溶液２４が配置されていることについては、上記の第一実施形態と同様である。
第二実施形態の脂質二分子膜基板１Ｂにおいては、はじめ、第一溶液２２の溶質濃度は第二溶液２４の溶質濃度よりも低くなっているので、第一溶液２２の浸透圧は第二溶液２４の浸透圧よりも低くなっている。これにより、脂質二分子膜３０は、開口部２１において微小井戸２０の内部（底部）に向かって凹む。
【００３５】
脂質二分子膜３０は、開口部２１を覆う領域において、開口部２１の周縁から中心に向かって徐々に凹んだ凹部３２をなしている。これにより、微小井戸の開口部の周辺に排除されていた秩序液体相の脂質二分子膜（飽和脂質及びコレステロール）を微小井戸の開口部へ移動させる効果が生じ、微小井戸の開口部を覆う脂質二分子膜に秩序液体相が形成される。
【００３６】
また、凹部３２を構成する脂質二分子膜には浸透圧差による応力（テンション）が負荷されており、凹部３２の膜面を構成する脂質二分子膜の物理的な状態（例えば、膜面の単位面積当たりの脂質分子の数（濃度））は、平坦な膜面を構成する場合と比べて変化している。特に、凹部３２の中でも開口部２１の周縁を覆う部位３１の膜面の変化は顕著である。これらの変化した状態にある凹部３２の膜面にリポソームが接触すると、平坦な膜面に接触した場合と比べて、リポソームが凹部３２の膜面に容易に融合する。したがって、第二溶液２４にリポソームを添加した場合、沈降したリポソームは、凹部３２、すなわち開口部２１の直上又は近傍の脂質二分子膜３０に対して、他の平坦な領域よりも、優先的に融合される。
【００３７】
上記の効果がより一層得られることから、凹部３２の底部の膜面は、開口部２１の周縁から１００ｎｍ以上の深さに凹んでいることが好ましい。
凹部３２の底部の膜面の深さ位置を測定する方法としては、例えば、波長５００〜６００ｎｍ程度のレーザーを膜面に照射した際に観察される干渉縞の周期性から見積もることができる。
【００３８】
微小井戸２０の形状、数、大きさ；オーバーハング部１１ａの構造；開口部２１の形状や大きさ；脂質二分子膜３０を構成する脂質分子の種類；脂質二分子膜３０の形成方法については、第一実施形態における説明と同じであるため省略する。
【００３９】
微小井戸２０の内部に充填されている第一溶液２２の組成、及び微小井戸２０の外部において脂質二分子膜３０を覆う第二溶液２４の組成は、脂質二分子膜３０を崩壊させる組成でなければ特に限定されず、脂質二分子膜基板１Ｂの使用目的や脂質二分子膜３０に導入する膜タンパク質の種類に応じて、それぞれ独立に適宜決定される。ただし、脂質二分子膜３０を隔てた微小井戸２０の内外で浸透圧差を生じさせるために、第一溶液２２の浸透圧は第二溶液２４の浸透圧よりも低くされる。
【００４０】
脂質二分子膜３０を安定に保つ観点から、第一溶液２２及び第二溶液２４は、それぞれ独立に水を主成分とする水溶液であることが好ましい。
【００４１】
微小井戸２０の内外で生じさせる浸透圧差の調整が容易になる観点から、第一溶液２２の溶質と第二溶液２４の溶質の種類は同じであることが好ましい。好適な溶質としては、各溶液のｐＨを調整するためのｐＨ緩衝剤（例えば、ＨＥＰＥＳ、ＭＯＰＳ、ＴＲＩＳ、リン酸塩等）；塩類（例えば、ＮａＣｌ、ＫＣｌ、ＣａＣｌ２、ＭｇＣｌ２、生理的塩類等）；糖類（グルコース、スクロース等）；アルコール類（例えば、グリセロール、キシリトール等）；グリコール類等（例えば、エチレングリコール、プロピレングリコール、ポリエチレングリコール等）を例示できる。
【００４２】
本明細書における「溶質濃度」の用語の説明は前述の通りであり、溶質が電解質である場合は、イオンとその対イオンを個別の溶質として考える。
第一溶液２２の溶質の濃度としては、例えば、１ｍＭ〜１Ｍが好ましく、１０ｍＭ〜０．５Ｍがより好ましく、５０ｍＭ〜０．３Ｍがさらに好ましい。
上記範囲の濃度であると、生理的条件（細胞や血液）に比較的近い状態を維持できるので、膜タンパク質の導入に適した環境となる。
第二溶液２４の溶質の濃度としては、例えば、５ｍＭ〜２Ｍが好ましく、５０ｍＭ〜１Ｍがより好ましく、１００ｍＭ〜０．４Ｍがさらに好ましい。
上記範囲の濃度であると、生理的条件（細胞や血液）に比較的近い状態を維持できるので、膜タンパク質の導入に適した環境となる。
【００４３】
第一溶液２２と第二溶液２４に含まれる全溶質の濃度差は、例えば、５ｍＭ〜４００ｍＭが好ましく、１０ｍＭ〜３００ｍＭがより好ましく、５０ｍＭ〜２００ｍＭがさらに好ましい。
上記範囲の濃度差であると、生理的条件（細胞や血液）に比較的近い状態を維持し、脂質二分子膜３０の破れを抑制するとともに、脂質二分子膜３０を変形させて凹部３２が形成されるために充分な浸透圧差が得られる。
【００４４】
第二溶液２４の第一溶液２２に対する溶質の濃度比（第二溶液／第一溶液）は、例えば、１．０５〜１００倍が好ましく、１．１〜５０倍がより好ましく、１．５〜２０倍がさらに好ましい。
上記範囲の濃度比であると、生理的条件（細胞や血液）に比較的近い状態を維持し、脂質二分子膜３０の破れを抑制するとともに、脂質二分子膜３０を変形させて凹部３２が形成されるために充分な浸透圧差が得られる。
【００４５】
［膜タンパク質の導入］
図１，２に示す脂質二分子膜基板１Ａ，１Ｂ（以下、まとめて脂質二分子膜基板１と記す。）を構成する凹部３２及び凸部３４に膜タンパク質を導入することができる。
前述したように、微小井戸２０の外部において脂質二分子膜３０を覆う第二溶液２４に、リポソームを添加すると、リポソームは凹部３２及び凸部３４に対して優先的に融合する。この方法を応用して、予め目的の膜タンパク質が導入されたプロテオリポソームを公知方法により準備し、このプロテオリポソームを第二溶液２４に添加することにより、プロテオリポソームを凹部３２及び凸部３４に対して優先的に融合させる。この結果、開口部２１の直上又は近傍の脂質二分子膜３０に目的の膜タンパク質を導入することができる。
【００４６】
脂質二分子膜３０がカチオン性脂質分子を含み、正電荷を有する場合、当該脂質二分子膜３０に融合させるリポソームは負電荷を有することが好ましい。逆に、脂質二分子膜３０がアニオン性脂質分子を含み、負電荷を有する場合、当該脂質二分子膜３０に融合させるリポソームは正電荷を有することが好ましい。脂質二分子膜３０の電荷と反対の電荷を有するリポソームは、静電引力によって脂質二分子膜３０に吸着し易くなるので、融合（ベシクルフュージョン）の効率を向上させることができる。
上記効果を充分に得る観点から、脂質二分子膜３０を構成する脂質分子の総質量に対する、カチオン性脂質分子又はアニオン性脂質分子の含有量は５質量％以上であることが好ましい。また、脂質二分子膜３０の安定性を維持する観点から、上記含有量は４０質量％以下であることが好ましい。なお、残部は中性脂質分子が構成する。
【００４７】
［電極の配置］
図１，２に示す脂質二分子膜基板１において、微小井戸２０の底部には第一溶液２２に接触する電極４０が備えられており、微小井戸２０の外部には第二溶液２４に接触する対向電極４１が備えられている。例えば、電極対間の電位差や、脂質二分子膜３０を透過する電流（イオン流）等を計測することにより、凹部３２及び凸部３４に導入された膜タンパク質について、電気化学的な機能解析を行うことができる。電極４０，４１の材料としては、例えば、銀／塩化銀、金、白金などが挙げられる。脂質二分子膜基板１において、電極は微小井戸２０の内部又は外部の何れか一方のみに備えられていてもよい。
【００４８】
電極４０の配置方法としては、例えば、基板１０の製造時に、スパッタリング等の成膜法によって金属層を形成し、エッチング等により該金属層を適宜パターニングし、さらに電極を絶縁層で被覆することにより、微小井戸２０の底面に埋め込んで配置する方法が挙げられる。電極を配置する場合、基板１０は、例えば、シリコン酸化物やシリコン窒化物、アルミナ、酸化タンタル、レジスト膜等の絶縁体からなることが好ましい。
脂質二分子膜で覆われた微小井戸内外の電位差、あるいは脂質二分子膜を透過する電流を計測する事により、脂質二分子膜に導入した膜タンパク質の機能解析が可能である。
【００４９】
［蛍光分子の添加］
図１，２に示す脂質二分子膜基板１において、微小井戸２０の内部の第一溶液２２には、蛍光分子２３が含まれている。蛍光分子（蛍光プローブ）２３としては、例えば、微小井戸２０の内部の状態変化が起こった場合に蛍光を発する水溶性のものが挙げられる。蛍光分子の蛍光強度変化を計測する事により、脂質二分子膜に導入した膜タンパク質の機能解析が可能である。
蛍光分子の具体例としては、微小井戸２０の内部のＣａ２＋イオン濃度の変化に伴い蛍光強度が変化する、Ｆｌｕｏ４、Ｑｕｉｎ２等が挙げられる。凹部３２及び凸部３４にＣａ２＋イオン透過性の膜タンパク質を導入した場合、その膜タンパク質を介してＣａ２＋イオンが脂質二分子膜３０を透過し、微小井戸２０内のＣａ２＋イオン濃度が変化すると、蛍光分子からの蛍光強度が変化する。この変化を蛍光顕微鏡等によって検出することにより、膜タンパク質の機能を解析することができる。
【００５０】
本発明によれば、微小井戸上に形成した脂質二分子膜にドメイン状に存在する秩序液体相（ラフト様構造）が形成されることで、ラフト様構造内で機能する膜タンパク質の観察が可能となる。タンパク質機能測定場である微小井戸上の脂質二分子膜にラフト様構造が形成された基板は、インビトロ（in vitro）の測定系の構築において、適用可能な膜タンパク質の種類を増加させる利点も創出する。さらに従来微小井戸を覆う脂質二分子膜に形成されていたのは無秩序液体相のみであったのに対し、本発明では秩序液体相が形成されているので、解析に用いる因子として、より実際の生体細胞と共通する因子を増やすことも可能であり、膜タンパク質の機能をより正しく解析できる。また細胞内環境と同じ機能の解析が実施できるため、創薬分野でのハイスループットスクリーニングへの応用などが期待される。
【００５１】
＜脂質二分子膜基板の製造方法＞
［第一実施形態］
本発明の脂質二分子膜基板の製造方法の第二実施形態は、図１を参照して、微小井戸２０が形成された基板１０の表面を構成する薄膜層１１に第一溶液２２を滴下し、第一溶液２２を微小井戸２０の内部に充填し、且つ第一溶液２２で基板１０の表面を覆う工程と、基板１０の表面（薄膜層１１）を覆う第一溶液２２に巨大脂質膜ベシクルを添加し、基板１０の表面で前記巨大脂質膜ベシクルを展開させることにより、微小井戸２０の開口部２１を脂質二分子膜３０で覆う工程と、微小井戸２０の外部にある第一溶液２２を、該第一溶液の浸透圧よりも低い浸透圧を有する第二溶液２４（低張液）に変えることにより、脂質二分子膜３０で隔てられた微小井戸２０の内部と外部との間に浸透圧差を生じさせ、微小井戸２０の開口部２１において、微小井戸２０の外部に向かって脂質二分子膜３０を膨らませ、前記開口部を覆う前記脂質二分子膜における秩序液体相及び／又は無秩序液体相の相状態を制御する工程と、を有する。この一連の工程を経ることにより、図１に示す脂質二分子膜基板１Ａが得られる。
【００５２】
相状態を制御するとは、前記開口部を覆う脂質二分子膜において、秩序液体相及び／又は無秩序液体相の存在割合を変えることを意味する。本発明においては、前記開口部を覆う脂質二分子膜において、秩序液体相を存在させる又はその存在割合を高めることが好ましい。
【００５３】
秩序液体相及び無秩序液体相を有する脂質二分子膜３０の形成方法としては、例えば、飽和脂質、不飽和脂質、及びコレステロールの三成分を有する巨大脂質膜ベシクルを用いればよい。
【００５４】
微小井戸２０の外部の第一溶液２２を第二溶液２４に変える方法は特に限定されず、例えば、基板１０上において、第一溶液２２を第二溶液２４によって洗い流し、第一溶液２２を第二溶液２４に置換する方法が挙げられる。また、第一溶液２２に溶媒を添加して、第一溶液２２を希釈することにより第二溶液２４を基板１０上で調製してもよい。
【００５５】
微小井戸２０の外部の溶液を第二溶液２４にすると、脂質二分子膜３０によって隔てられた第一溶液２２と第二溶液２４の間の浸透圧差に応じて、溶媒の移動が起こる。
浸透圧差によって微小井戸２０の外部から内部へ第二溶液２４の溶媒が移動するにつれて、第一溶液２２の濃度が減少して浸透圧差が減少し、同時に第一溶液２２の体積が増加し、開口部２１を覆う脂質二分子膜３０が微小井戸２０の外部へ膨らむ。凸部３４を構成する脂質二分子膜の変形に伴って上昇する負荷と浸透圧差が釣り合うと、溶媒の移動と脂質二分子膜３０の膨らみが停止する。
【００５６】
［第二実施形態］
本発明の脂質二分子膜基板の製造方法の第一実施形態は、図２を参照して、微小井戸２０が形成された基板１０の表面を構成する薄膜層１１に第一溶液２２を滴下し、第一溶液２２を微小井戸２０の内部に充填し、且つ第一溶液２２で基板１０の表面を覆う工程と、基板１０の表面（薄膜層１１）を覆う第一溶液２２に巨大脂質膜ベシクルを添加し、基板１０の表面で前記巨大脂質膜ベシクルを展開させることにより、微小井戸２０の開口部２１を脂質二分子膜３０で覆う工程と、微小井戸２０の外部にある第一溶液２２を、該第一溶液の浸透圧よりも高い浸透圧を有する第二溶液２４（高張液）に変えることにより、脂質二分子膜３０で隔てられた微小井戸２０の内部と外部との間に浸透圧差を生じさせ、微小井戸２０の開口部２１において、微小井戸２０の内部に向かって脂質二分子膜３０を凹ませ、前記開口部を覆う前記脂質二分子膜における秩序液体相及び／又は無秩序液体相の相状態を制御する工程と、を有する。この一連の工程を経ることにより、図２に示す脂質二分子膜基板１Ｂが得られる。
【００５７】
微小井戸２０の外部の第一溶液２２を第二溶液２４に変える方法は特に限定されず、例えば、基板１０上において、第一溶液２２を第二溶液２４によって洗い流し、第一溶液２２を第二溶液２４に置換する方法が挙げられる。また、第一溶液２２に溶質を添加して、第一溶液２２を原料液として第二溶液２４を基板１０上で調製してもよい。
【００５８】
微小井戸２０の外部の溶液を第二溶液２４にすると、脂質二分子膜３０によって隔てられた第一溶液２２と第二溶液２４の間の浸透圧差に応じて、溶媒の移動が起こる。
浸透圧差によって微小井戸２０の内部から外部へ第一溶液２２の溶媒が移動するにつれて、第一溶液２２の濃度が上昇して浸透圧差が減少し、同時に第一溶液２２の体積が減少し、開口部２１を覆う脂質二分子膜３０が微小井戸２０の内部に陥入する。凹部３２を構成する脂質二分子膜の変形に伴い上昇する負荷と、浸透圧差が釣り合うと、溶媒の移動と脂質二分子膜３０の陥入が停止する。
【００５９】
微小井戸の内外に浸透圧差を生じさせた時、微小井戸の開口部を覆う脂質二分子膜では、浸透圧を解消するために脂質二分子膜を介して微小井戸内部へ水の流入出が発生し、井戸内部の溶液の体積が変化する。この体積変化に伴い、微小井戸の開口部を覆う脂質二分子膜の表面積も増加するため、微小井戸の開口部の周辺より脂質分子の移動が発生し、増加した膜表面積分の脂質分子が補填される。そのため、微小井戸の開口部の周辺に排除されていた秩序液体相の脂質二分子膜（飽和脂質及びコレステロール）を微小井戸の開口部へ移動させる効果が生じ、開口部を覆う前記脂質二分子膜における秩序液体相及び無秩序液体相の相状態の制御を行うことができると考えられる。
【実施例】
【００６０】
［実施例１］
第一実施形態の脂質二分子膜基板１Ａを以下の方法で製造した。
基板１０の材料としてシリコン基板を用いた。基板１０の上面に、１２０ｎｍの厚さのシリコン酸化膜層（薄膜層）１１を、熱酸化法により形成した。さらに、フォトリソグラフィ法とドライエッチング法を用いて、円形状の開口部（直径２μｍ又は４μｍ）を持つ微小井戸２０を形成した。その深さは、１μｍとした。さらに、水酸化カリウム溶液（濃度：１０重量％）により、シリコン酸化膜層１１の下に配置された基板１０を、選択的にエッチングすることにより、微小井戸２０の開口部２１の四隅にオーバーハング部１１ａを形成した。
【００６１】
＜巨大脂質膜ベシクルの作製および基板への展開＞
脂質二分子膜３０を以下の方法で形成した。
まず、ジオレオイルホスファチジルコリン（ＤＯＰＣ）（３０モル％）とジパルミトイルホスファチジルコリン（ＤＰＰＣ）（４０モル％）とコレステロール（３０モル％）との混合クロロホルム溶液（濃度２．５ｍＭ、秩序液体相用蛍光ラベル剤としてローダン（Laurdan；6-Dodecanoyl-2-Dimethylaminonaphthalene）を０．２モル％添加、無秩序液体相用蛍光ラベル剤としてローダミン‐ジパルミトイルホスファチジルエタノールアミン（Ｒｈｏｄ−ＤＰＰＥ）を０．０５モル％添加）を調製した。
続いて、ＩＴＯ基板（ガラス上に膜厚１００ｎｍのＩＴＯ薄膜が成膜された基板、サイズ４０×４０ｍｍ）上に、前記混合クロロホルム溶液２００μＬを均一に塗布した。この基板を、室温で２時間、減圧乾燥して、クロロホルム溶媒を完全に除去することで、均一な脂質分子薄膜をＩＴＯ基板上に形成した。その上に、サイズ２０×２０ｍｍでくり貫いた窓部を有するシリコーンゴム（外寸３０×３０ｍｍ、厚さ１ｍｍ）を密着して配置し、窓部に２００ｍＭのスクロース水溶液５００μＬを滴下した。さらに、その上部にＩＴＯ基板を配置し、シリコーンゴムの窓部に滴下した溶液をＩＴＯ基板で挟み込んだ。続いて、ＩＴＯ基板にクリップ電極を接合し、室温で交流電場（正弦波、１Ｖ、１０Ｈｚ）を２時間印加することで、電界形成法により巨大脂質膜ベシクルのスクロース分散液を作製した。
図３に示すように、得られた巨大脂質膜ベシクルには、秩序液体相３０ａと無秩序液体相３０ｂに分離したドメイン構造が形成されていた。励起波長５５９nmを使用してベシクルの蛍光観察を行ったため、無秩序液体相３０ｂ中のローダミン分子の蛍光のみが観測されている。
【００６２】
＜脂質二分子膜基板の作製＞
前述のようにして作製した、微小井戸２０を有する基板１０の上に、第一溶液２２（２００ｍＭグルコース，５ｍＭ塩化カルシウムの溶液）５０μＬを滴下した。さらに、前記巨大脂質膜ベシクルのスクロース分散液１μＬを第一溶液２２中に滴下して、２分間静置することで巨大脂質膜ベシクルを基板１０の表面を構成するシリコン酸化膜層１１上に展開し、脂質二分子膜３０を得た。球状構造を有するベシクルは基板１０に衝突し、その球状構造が破壊されることで微小井戸２０の開口部２１を覆うように脂質二分子膜を形成すると考えられる。その時の蛍光観察像を図４に示す。無秩序液体相３０ｂを標識するＲｈｏｄ−ＤＰＰＥに由来する蛍光が脂質二分子膜で覆われた微小井戸２０ａの開口部に観察された。秩序液体相にはＲｈｏｄ−ＤＰＰＥが存在しないため薄膜層１１表面は秩序液体相３０aで覆われていることが観察された。
図５に、このときの脂質二分子膜基板の模式的な断面図を示す。ここに示すような構成を有する脂質二分子膜３０が得られたことが推定された。すなわち、開口部２１は無秩序液体相３０ｂが覆い、その周囲である薄膜層１１の表面を秩序液体相３０aが覆い、各相が分離した構造を形成していると推定された。
【００６３】
前述のようにして作製した脂質二分子膜３０で覆われた微小井戸２０の外部の第一溶液２２を、第二溶液２４（１００ｍＭグルコース、５ｍＭ塩化カルシウムの溶液）に置換した。微小井戸２０の内部と外部の浸透圧差により、微小井戸２０の外部から内部への水の移動が生じ、微小井戸２０の開口部２１において脂質二分子膜３０が微小井戸２０の外部に向かって膨らんでいる脂質二分子膜基板１Ａを作製した。
【００６４】
浸透圧を生じさせたときの秩序液体相の動きを，蛍光顕微鏡を用いて観察した。図６に示すように、浸透圧差により脂質二分子膜３０が井戸外部に向かって膨れ上がり、無秩序液体相３０ｂで覆われていた微小井戸２０に秩序液体相３０aが局在的に混入し、開口部２１を覆う脂質二分子膜において両者の相がドメイン構造を形成している様子が示唆された。浸透圧差による脂質二分子膜を変形させる本手法によって、微小井戸を覆う脂質二分子膜に秩序液体相３０aのドメインを形成することに成功した。
【符号の説明】
【００６５】
１Ａ，１Ｂ…脂質二分子膜基板、１０…基板（基板本体）、１１…薄膜層（シリコン酸化
膜層）、１１ａ…オーバーハング部、２０…微小井戸、２１…開口部、２２…第一溶液、
２３…蛍光分子（蛍光プローブ）、２４…第二溶液、３０…脂質二分子膜（脂質二重膜）
、３０a…秩序液体相、３０ｂ…無秩序液体相、３２…凹部、３４…凸部、４０…電極、４１…対向電極
【図１】
2018134008.tif 000002
【図２】
2018134008.tif 000003
【図３】
2018134008.tif 000004
【図４】
2018134008.tif 000005
【図５】
2018134008.tif 000006
【図６】
2018134008.tif 000007